교반 장치 부착 및 질소 도입 관 이 부착 된 2000 ㎖ 4 구 플라스크 에 DA - 1 을 21 . 8 g ( 0 . 110 몰 ) 과 , DA - 4 를 87 . 7 g ( 0 . 440 몰 ) 넣 고 , NMP 와 GBL 이 각 50 질량 ％ 의 비율 로 블 렌 드 된 용매 ( 이하 , 용매 1 이 라고 도 한다 ) 를 1314 . 8 g 첨가 하 고 , 질소 를 보내 면서 교반 하 여 용해 시켰 다 . 이 디아민 용액 을 수랭 하 에서 교반 하 면서 CA - 2 를 99 . 2 g ( 0 . 506 몰 ) 과 용매 1 을 563 . 5 g 첨가 하 고 , 질소 분위기 하 , 수랭 하 에서 5 시간 교반 하 여 폴리아 믹 산 용액 ( 점 도 : 115 mPa · s ) 을 얻 었 다 . 이 폴리아 믹 산 용액 606 . 1 g 에 NMP 를 92 . 0 g , GBL 을 42 . 0 g , AD - 2 를 1 . 0 질량 ％ 포함 하 는 GBL 용액 을 60 . 0 g 및 BCS 를 200 . 0 g 첨가 하 고 교반 하 여 , 폴리아 믹 산 용액 ( A 2 ) 를 얻 었 다 . 그 고형분 농도 는 6 . 0 질량 ％ 이 었 다 .